Отражающий инфракрасное излучение пигмент на основе диоксида титана, способ получения отражающего инфракрасное излучение пигмента на основе диоксида титана и способ получения красок, лаков, пластмасс, штукатурки или брусчатки посредством вышеуказанного пигмента

50
1. Отражающий инфракрасное излучение пигмент на основе диоксида титана, включающий частицы диоксида титана-рутила с размером частиц d от 0,4 мкм до 1 мкм, при этом частицы диоксида титана легированы цинком и калием и свободны от легирования алюминием.
2
2. Пигмент по п. 1, в котором частицы содержат от 0,1 до 0,8 мас. % цинка, более предпочтительно от 0,2 до 0,4 мас. % цинка, при этом от 0,2 до 0,25 мас. % цинка находятся в виде ZnO и в расчете на массу TiO.
2
2
3. Пигмент по п. 1, в котором частицы содержат от 0,1 до 0,4 мас. % калия, более предпочтительно от 0,18 до 0,26 мас. % калия в виде KO и в расчете на массу TiO.
4. Пигмент по п. 1, в котором максимальное соотношение сторон частиц диоксида титана составляет 1,5:1.
5. Пигмент по любому из пп. 1-4, в котором поверхность частиц диоксида титана обработана неорганическими и/или органическими соединениями.
50
6. Способ получения отражающего инфракрасное излучение пигмента на основе диоксида титана, включающий обработку исходного материала, содержащего титан и железо, серной кислотой с образованием сульфата железа и титанилсульфата, после чего сульфат железа отделяют, а титанилсульфат гидролизуют с образованием гидрат оксида титана, который обрабатывают на стадии отбеливания, затем отбеленный гидрат оксида титана смешивают с зародышами кристаллизации рутила, соединением цинка и соединением калия без смешивания с соединением алюминия и прокаливают с образованием частиц диоксида титана-рутила с размером частиц d в диапазоне от 0,4 мкм до 1 мкм.
2
7. Способ по п. 6, в котором соединение цинка добавляют в количестве, достаточном до содержания в частице диоксида титана от 0,1 до 0,8 мас. % цинка, более предпочтительно от 0,2 до 0,4 мас. % цинка, и от 0,2 до 0,25 мас. % цинка в виде ZnO и в расчете на массу TiO.
2
2
8. Способ по п. 6, в котором соединение калия добавляют в количестве, достаточном до содержания в частице диоксида титана от 0,1 до 0,4 мас. % калия, более предпочтительно от 0,18 до 0,26 мас. % калия, в виде KO и в расчете на массу TiO.
2
9. Способ по п. 6, в котором зародыши кристаллизации рутила добавляют в количестве от 0,5 до 1,0 мас. % в расчете на массу TiO.
10. Способ по п. 6, в котором получают максимальное соотношение сторон частицы диоксида титана 1,5:1.
11. Способ по любому из пп. 6-10, в котором поверхность частиц диоксида титана затем обрабатывают неорганическими и/или органическими соединениями.
12. Применение отражающего инфракрасное излучение пигмента по любому из пп. 1-11 при получении красок, лаков, пластмасс, штукатурки или брусчатки.